(57)【要約】【課題】被膜の硬度と伸び性とを両立しやすく、かつ被膜の耐薬品性を高めやすい塗料組成物を提供する。【解決手段】塗料組成物は、アダマンタン構造と少なくとも一つの（メタ）アクリロイル基とを有するアクリルモノマー（ａ）と、一分子中に二個以上の（メタ）アクリロイル基を有する、前記アクリルモノマー（ａ）とは異なるアクリルモノマー（ｂ）とを含有する。【選択図】なし【特許請求の範囲】
【請求項１】
アダマンタン構造と少なくとも一つの（メタ）アクリロイル基とを有するアクリルモノマー（ａ）と、
一分子中に二個以上の（メタ）アクリロイル基を有する、前記アクリルモノマー（ａ）とは異なるアクリルモノマー（ｂ）とを含有する、
塗料組成物。
【請求項２】
前記アクリルモノマー（ａ）は、一分子中に二個以上の（メタ）アクリロイル基を有する化合物（ａ１）を含有する、
請求項１に記載の塗料組成物。
【請求項３】
前記アクリルモノマー（ｂ）に対する前記アクリルモノマー（ａ）の百分比は、５質量％以上２０質量％以下である、
請求項１又は２に記載の塗料組成物。
【請求項４】
前記アクリルモノマー（ｂ）は、エチレンオキサイド基を有するアクリルモノマー（ｂ１）を含有する、
請求項１から３のいずれか一項に記載の塗料組成物。
【請求項５】
前記アクリルモノマー（ｂ１）は、一分子中に三個以上の（メタ）アクリロイル基を有する化合物（ｂ１１）を含有する、
請求項４に記載の塗料組成物。
【請求項６】
前記アクリルモノマー（ｂ）は、エチレンオキサイド基を有さないアクリルモノマー（ｂ２）を更に含有する、
請求項５に記載の塗料組成物。
【請求項７】
前記アクリルモノマー（ｂ２）は、一分子中に三個以上の（メタ）アクリロイル基を有する化合物（ｂ２１）を含有する、
請求項６に記載の塗料組成物。
【請求項８】
前記アクリルモノマー（ｂ２）に対する前記アクリルモノマー（ｂ１）の質量比の値は、１よりも大きい、
請求項６又は７に記載の塗料組成物。
【請求項９】
光重合開始剤（ｄ）を更に含有する、
請求項１から８のいずれか一項に記載の塗料組成物。
【請求項１０】
基材と、
前記基材を覆う、請求項１から９のいずれか一項に記載の塗料組成物から作製された被膜とを備える、
被覆製品。
【発明の詳細な説明】
【技術分野】
【０００１】
本開示は、塗料組成物及び被覆製品に関し、詳しくはアクリル化合物を含有する塗料組成物及びこの塗料組成物から作製された被膜を有する被覆製品に関する。
【背景技術】
【０００２】
種々の部材に塗装により親水性を有する表面を形成することは、部材にセルフクリーニング、防汚、速乾など様々な機能を付与する。そのために使用される塗料として、種々の製品が開発されている。
【０００３】
例えば特許文献１には、浴室の床などに、ジメチルシリコン基を１〜７０質量％の含有率で有するアクリル樹脂の組成物を塗装することが開示されている。
【先行技術文献】
【特許文献】
【０００４】
【特許文献１】特開２００８−１８４４８７号公報
【発明の概要】
【発明が解決しようとする課題】
【０００５】
浴室の床などの水廻りの部材を塗装して被膜を設ける場合、部材を洗浄するなどのために被膜が擦られることが多く、そのために被膜が傷ついたり剥がれたりすることがある。また、被膜が洗剤にさらされることで、被膜が溶解するなどして、被膜が劣化することもある。
【０００６】
しかし、被膜の硬度を高めるだけでは被膜が脆くなりやすい。また被膜の機械的強度を高めながら耐薬品性も高めることは非常に困難であった。
【０００７】
本開示の課題は、被膜の硬度と伸び性とを両立しやすく、かつ被膜の耐薬品性を高めやすい塗料組成物、及びこの塗料組成物から作製された被膜を備える被覆製品を提供することである。
【課題を解決するための手段】
【０００８】
本開示の一態様に係る塗料組成物は、アダマンタン構造と少なくとも一つの（メタ）アクリロイル基とを有するアクリルモノマー（ａ）と、一分子中に二個以上の（メタ）アクリロイル基を有する、前記アクリルモノマー（ａ）とは異なるアクリルモノマー（ｂ）とを含有する。
【０００９】
本開示の一態様に係る被覆製品は、基材と、前記基材を覆う、前記塗料組成物から作製された被膜とを備える。
【発明の効果】
【００１０】
本開示によると、被膜の硬度と伸び性とを両立しやすく、かつ被膜の耐薬品性を高めやすい塗料組成物、及びこの塗料組成物から作製された被膜を備える被覆製品を、提供できる。
【発明を実施するための形態】
【００１１】
以下、本発明の一実施形態について説明する。なお、以下の説明において、「（メタ）アクリ」とは、「アクリ」及び「メタクリ」の上位概念であり、「アクリ」及び「メタクリ」を概念的に包含する。すなわち「（メタ）アクリ」は、「アクリ」及び「メタクリ」のうちの一方又は両方を意味する。
【００１２】
本実施形態に係る塗料組成物は、アクリルモノマー（ａ）と、このアクリルモノマー（ａ）とは異なるアクリルモノマー（ｂ）とを含有する。アクリルモノマー（ａ）は、アダマンタン構造と少なくとも一つの（メタ）アクリロイル基とを有する。アクリルモノマー（ｂ）は、一分子中に二個以上の（メタ）アクリロイル基を有する。アクリルモノマー（ａ）とアクリルモノマー（ｂ）との各々は、例えば（メタ）アクリレート（（メタ）アクリル酸エスエル）を含む。
【００１３】
塗料組成物を膜状に成形してから、塗料組成物中のアクリルモノマー（ａ）及びアクリルモノマー（ｂ）を反応させることで、塗料組成物を硬化させて被膜を作製できる。本実施形態によると、アクリルモノマー（ｂ）は、一分子中に二個以上の（メタ）アクリロイル基を有するため、被膜の架橋密度を高めることで被膜の硬度を高めることができる。また、アクリルモノマー（ａ）は、被膜の耐薬品性、特に耐アルカリ性を高めやすく、かつ被膜の伸び性も高めることができる。このため、塗料組成物は、被膜の硬度と伸び性とを両立させやすく、かつ被膜の耐薬品性を高めやすい。
【００１４】
アクリルモノマー（ａ）が耐アルカリ性の向上に寄与する理由は十分には解明されていないが、アクリルモノマー（ａ）におけるアダマンチル構造という嵩高い構造が、被膜内への薬品を侵入させにくくすることが、理由の一つであると推察される。
【００１５】
塗料組成物の組成について、より詳しく説明する。
【００１６】
アクリルモノマー（ａ）は、上述のとおり、アダマンタン構造と少なくとも一つの（メタ）アクリロイル基とを有する。アクリルモノマー（ａ）におけるアダマンタン構造が、被膜の耐薬品性、特に耐アルカリ性の向上と、伸び性の向上とに、寄与できる。
【００１７】
アクリルモノマー（ａ）は、一分子中に二個以上の（メタ）アクリロイル基を有するアクリルモノマー（ａ１）を含有することが好ましい。この場合、アクリルモノマー（ａ１）によって、被膜の硬度が特に向上しやすい。
【００１８】
アクリルモノマー（ａ１）は、例えばトリシクロデカンジメタノールジ（メタ）アクリレート及びトリシクロデカントリメタノールトリ（メタ）アクリレートからなる群から選択される少なくとも一種の成分を含有する。なお、アクリルモノマー（ａ）及びアクリルモノマー（ａ１）が含みうる成分は、前記のみには制限されない。
【００１９】
アクリルモノマー（ｂ）に対するアクリルモノマー（ａ）の百分比は、５質量％以上２０質量％以下であることが好ましい。この百分比が５質量％以上であると、被膜の耐薬品性が特に高まりやすい。また、この百分比が２０質量％以下であると、被膜の耐薬品性が特に高まりやすく、かつ被膜が脆くなりにくい。この百分比は５質量％以上１５質量％以下であればより好ましく、８質量％以上１５質量％以下であれば更に好ましい。
【００２０】
上述のとおり、アクリルモノマー（ｂ）は、一分子中に二個以上の（メタ）アクリロイル基を有する。このアクリルモノマー（ｂ）は、アダマンタン構造を有しない。
【００２１】
アクリルモノマー（ｂ）は、一分子中に三個以上の（メタ）アクリロイル基を有する化合物を含有することが好ましい。この場合、被膜の架橋密度が更に高まりやすく、そのため被膜の硬度が更に高まりやすい。
【００２２】
アクリルモノマー（ｂ）は、エチレンオキサイド基（−ＣＨ2ＣＨ2Ｏ−）を有するアクリルモノマー（ｂ１）を含有することが好ましい。アクリルモノマー（ｂ１）は、被膜の硬度を高めながら、エチレンオキサイド基によって被膜の伸び性も高めることができる。
【００２３】
アクリルモノマー（ｂ１）は、ポリエチレンオキサイド鎖（−（ＣＨ2ＣＨ2Ｏ）n−）を有するなどにより、一分子中に複数のエチレンオキサイド基を有してもよい。アクリルモノマー（ｂ１）における一分子中のエチレンオキサイド基の数は、５以上３５以下であることが好ましく、９以上２０以下であればより好ましい。
【００２４】
アクリルモノマー（ｂ１）は、例えばエトキシ化グリセリントリ（メタ）アクリレート、ポリエチレングリコールジ（メタ）アクリレート、エトキシ化ビスフェノールＡジ（メタ）アクリレート、９，９−ビス［４−（２−アクリロイルオキシエトキシ）フェニル］フルオレン、エトキシ化ペンタエリスリトールテトラアクリレート、ジエチレングリコールジ（メタ）アクリレート、トリエチレングリコールジ（メタ）アクリレート及びエトキシ化イソシアヌル酸トリアクリレート等よりなる群から選択される少なくとも一種の化合物を含有する。なお、アクリルモノマー（ｂ１）が含みうる成分は前記のみには限られない。
【００２５】
アクリルモノマー（ｂ１）は、特に一分子中に三個以上の（メタ）アクリル基を有するアクリルモノマー（ｂ１１）を含有することが好ましい。この場合、被膜の硬度が特に高まりやすい。アクリルモノマー（ｂ１１）は、例えばエトキシ化グリセリントリ（メタ）アクリレート、エトキシ化イソシアヌル酸トリアクリレート及びεカプロラクトン変性トリス−（２−アクリロキシエチル）イソシアヌレート等よりなる群から選択される少なくとも一種の成分を含有する。なお、アクリルモノマー（ｂ１１）が含みうる成分は前記のみには限られない。
【００２６】
アクリルモノマー（ｂ）は、アクリルモノマー（ｂ１）に加えて、更にエチレンオキサイド基を有さないアクリルモノマー（ｂ２）を含有することが好ましい。この場合、アクリルモノマー（ｂ１）とアクリルモノマー（ｂ２）とによって、被膜の伸び性と硬度とをバランス良く向上させやすい。
【００２７】
アクリルモノマー（ｂ２）は、例えばトリメチロールプロパントリ（メタ）アクリレート、ペンタエリスリトールトリ（メタ）アクリレート、１，１０−デカンジオールジ（メタ）アクリレート、ペンタエリスリトールテトラアクリレート及びジペンタエリスリトールヘキサアクリレート等よりなる群から選択される少なくとも一種の成分を含有する。なお、アクリルモノマー（ｂ２）が含みうる成分は前記のみには限られない。
【００２８】
アクリルモノマー（ｂ２）は、特に一分子中に三個以上の（メタ）アクリル基を有するアクリルモノマー（ｂ２１）を含有することが好ましい。この場合、被膜の硬度が特に高まりやすい。アクリルモノマー（ｂ２１）は、例えばトリメチロールプロパントリ（メタ）アクリレート、ペンタエリスリトールトリ（メタ）アクリレート、ペンタエリスリトールテトラ（メタ）アクリレート及びジペンタエリスリトールヘキサ（メタ）アクリレートよりなる群から選択される少なくとも一種の成分を含有する。なお、アクリルモノマー（ｂ２１）が含みうる成分は前記のみには限られない。
【００２９】
アクリルモノマー（ｂ）がアクリルモノマー（ｂ１）とアクリルモノマー（ｂ２）とを含有する場合、アクリルモノマー（ｂ２）に対するアクリルモノマー（ｂ１）の質量比の値は、１よりも大きいことが好ましい。すなわちアクリルモノマー（ｂ２）よりもアクリルモノマー（ｂ１）の方が多いことが好ましい。この場合、被膜の伸び性を特に高めやすい。この質量比の値は２以下であることも好ましい。この場合、被膜の伸び性と硬度とを特にバランス良く高めやすい。この質量比は１以上１．８以下がより好ましく、１以上１．５以下であれば更に好ましい。
【００３０】
塗料組成物は、（メタ）アクリロイル基を有し、かつアクリルモノマー（ａ）及びアクリルモノマー（ｂ）とは異なるアクリルモノマー（ｃ）を、含有してもよいが、含有しないことが好ましい。すなわち、塗料組成物は、（メタ）アクリロイル基を一つのみ有し、かつアダマンタン構造を有さないアクリルモノマー（ｃ）を、含有しないことが好ましい。塗料組成物がアクリルモノマー（ｃ）を含有する場合は、アクリルモノマー（ａ）、アクリルモノマー（ｂ）及びアクリルモノマー（ｃ）の合計に対するアクリルモノマー（ｃ）の百分比は、３０質量％以下であることが好ましく、２０質量％以下であればより好ましく、１０質量％以下であれば更に好ましい。これらの場合、被膜の伸び性と硬度とがバランス良く向上しやすい。
【００３１】
塗料組成物は、光重合開始剤（ｄ）を含有することが好ましい。光重合開始剤（ｄ）は、例えばベンゾインエーテル系開始剤、ケタール系開始剤、アセトフェノン系開始剤、ベンゾフェノン系開始剤、及びチオキサントン系開始剤からなる群から選択される少なくとも一種の成分を含有する。なお、光重合開始剤（ｄ）が含有しうる成分は前記のみには限られない。塗料組成物全体に対する光重合開始剤（ｄ）の割合は、例えば１質量％以上１０質量％以下である。
【００３２】
塗料組成物は、溶媒を含有してもよい。溶媒は、例えば塗料組成物の粘度を塗布可能な程度に調整できる。溶媒は、水と有機溶剤とのうち少なくとも一方を含有する。有機溶剤は、被膜の作製時に容易に揮発し、かつアクリルモノマー（ａ）及びアクリルモノマー（ｂ）の光重合時に硬化阻害を引き起こさないように選択されることが好ましい。有機溶剤は、例えば芳香族炭化水素類、ケトン類、脂肪族炭化水素類、エーテル類、アミド系溶剤、酢酸メチル、及び酢酸ブチル等からなる群から選択される少なくとも一種の成分を含有する。芳香族炭化水素類の例としてトルエン及びキシレンが挙げられる。アルコール類の例としてメタノール、エタノール及びイソプロピルアルコールが挙げられる。ケトン類の例としてアセトン、メチルエチルケトン、メチルイソブチルケトン及びシクロヘキサノンが挙げられる。脂肪族炭化水素類の例としてヘキサン及びヘプタンが挙げられる。エーテル類の例としてテトラヒドロフランが挙げられる。アミド系溶剤の例としてＮ，Ｎ−ジメチルホルムアミド（ＤＭＦ）及びジメチルアセトアミド（ＤＭＡｃ）が挙げられる。溶剤が含みうる成分は前記のみには制限されない。塗料組成物１００質量部に対する溶媒の量は例えば０．１質量部以上５００質量部以下である。
【００３３】
塗料組成物は、本実施形態の作用を妨げないならば、上記以外の適宜の添加剤を含有してもよい。添加剤は、例えば界面活性剤、表面性状改質剤、耐久性向上剤、着色剤、紫外線吸収剤、及び光安定剤などからなる群から選択される少なくとも一種の成分を含有する。添加剤が含みうる成分は前記のみには限られない。
【００３４】
被膜、並びに被膜を備える被覆製品について説明する。
【００３５】
被膜は、塗料組成物から作製される。また、被覆製品は、基材と、基材を覆う被膜とを備える。
【００３６】
基材に塗料組成物を塗布してから、塗料組成物中のアクリルモノマー（ａ）及びアクリルモノマー（ｂ）、並びにアクリルモノマー（ｃ）が含まれる場合には更にアクリルモノマー（ｃ）を反応させることで、被膜を作製できる。被膜の厚みは、例えば１μｍ以上１００μｍ以下であり、１０μｍ以上８０μｍ以下であればより好ましい。
【００３７】
基材は、無機材料から作製されていてもよく、有機材料から作製されていてもよい。無機材料の例としては、アルミニウム、鉄、ステンレス鋼、亜鉛メッキ鋼板、ガラス、ホーロー、陶器、スレート、及びアルミナなどのセラミックスが挙げられる。有機材料の例として、ポリカーボネート、アクリル樹脂、ＡＢＳ樹脂（アクリロニトリル−ブタジエン−スチレン樹脂）、塩化ビニル樹脂、エポキシ樹脂、ポリエステル樹脂、及び各種繊維強化プラスチックが挙げられる。繊維強化プラスチックの例として、炭素繊維強化プラスチック、ガラス繊維強化プラスチック、及びＳＭＣ（シートモールディングコンパウンド）などが挙げられる。
【００３８】
基材には、被膜との密着性向上などのために、溶剤脱脂、アルカリ脱脂、研磨などの表面処理が施されていてもよい。基材には、アクリル系プライマー、エポキシ系プライマー、シリコーン系プライマーなどのプライマーから作製されたプライマー層が設けられていてもよい。基材は、被膜と接する面に、有機被膜を備えてもよい。有機被膜は、例えばアクリル系樹脂、ポリエステル系樹脂、ウレタン系樹脂、エポキシ系樹脂、メラミン系樹脂、シリコーン系樹脂、フッ素系樹脂などから作製される。
【００３９】
被膜を作製する場合、まず必要により基材の表面を適宜の方法で洗浄する。続いて、塗料組成物を基材の表面に塗布する。塗布の方法として、適宜の塗工法、印刷法等を採用できる。塗工法は、例えばエアスプレー、ハケ、バーコーター、メイヤーバー、エアナイフ、スピンコーターなどを利用して行える。印刷法の例としては、グラビア印刷法、リバースグラビア印刷法、オフセット印刷法、フレキソ印刷法、及びスクリーン印刷法が挙げられる。塗布の方法は前記のみには制限されない。
【００４０】
続いて、塗料組成物を必要に応じて乾燥させることで、塗料組成物から溶剤を揮発させる。
【００４１】
続いて、塗料組成物に紫外線などの光を照射することで、アクリルモノマー（ａ）及びアクリルモノマー（ｂ）の光重合反応を進行させる。塗料組成物に紫外線を照射する場合の紫外線の光源は、例えばキセノンランプ、高圧水銀灯、又はメタルハライドランプである。塗料組成物への紫外線の積算光量は例えば１０ｍＪ／ｃｍ2以上１００００ｍＪ／ｃｍ2以下であり、好ましくは１００ｍＪ／ｃｍ2以上１００００ｍＪ／ｃｍ2以下である。
【００４２】
上記方法により被膜を作製することで、被覆製品を製造できる。
【００４３】
被覆製品は、例えば浴室の床材である。なお、被覆製品はこれに限られず、例えば浴室の壁材、浴室の天井材、鏡又は浴槽用のフタ等といった浴室に設置され又は浴室で使用される製品、又はこれら以外の水回り製品などであってもよい。
【実施例】
【００４４】
以下、本実施形態の、より具体的な実施例を提示する。なお、本開示は以下の実施例のみには制限されない。
【００４５】
１．塗料組成物の調製
表に示す成分をサンプル管に入れ、マグネチックスターラーを用いて６０分間撹拌することで、塗料組成物を調製した。表に示す成分の詳細は次のとおりである。なお、表中の「アクリル化合物（ａ）の割合（質量％）」は、アクリル化合物（ａ）、アクリル化合物（ｂ１）及びアクリル化合物（ｂ２）の合計量に対する、アクリル化合物（ａ）の百分比を示す。
・Ａ−ＤＣＰ：新中村化学工業株式会社製、トリシクロデカンジメタノールジアクリレート、品名ＮＫエステルＡ−ＤＣＰ。
・ＤＣＰ：新中村化学工業株式会社製、トリシクロデカンジメタノールジメタクリレート、品名ＮＫエステルＤＣＰ。
・Ａ−ＧＬＹ−２０Ｅ：新中村化学工業株式会社製、エトキシ化グリセリントリアクリレート（ＥＯ２０ｍｏｌ）、品名ＮＫエステルＡ−ＧＬＹ−２０Ｅ。
・Ａ−ＧＬＹ−９Ｅ：新中村化学工業株式会社製、エトキシ化グリセリントリアクリレート（ＥＯ９ｍｏｌ）、品名ＮＫエステルＡ−ＧＬＹ−９Ｅ。
・Ａ−１０００：新中村化学工業株式会社製、ポリエチレングリコール＃１０００ジアクリレート、品名ＮＫエステルＡ−１０００。
・ＡＢＥ−３００：新中村化学工業株式会社製、エトキシ化ビスフェノールＡジアクリレート、品名ＮＫエステルＡＢＥ−３００。
・ＴＭＰＴ：トリメチロールプロパントリアクリレート、第一工業製薬株式会社製、品番ＴＭＰＴ。
・ＰＥＴ−３：ペンタエリスリトールトリアクリレート、第一工業製薬株式会社製、品名ニューフロンティアＰＥＴ−３。
・Ａ−ＤＯＤ−Ｎ：新中村化学工業株式会社製、１，１０−デカンジオールジアクリレート、品名ＮＫエステルＡ−ＤＯＤ−Ｎ。
・Ｏｍｎｉｒａｄ  １１７３：ＩＧＭ  Ｒｅｓｉｎｓ  Ｂ．Ｖ．製、２−ヒドロキシ−２−メチル−１−フェニルプロパノン、品名Ｏｍｎｉｒａｄ  １１７３。
・Ｏｍｎｉｒａｄ  ＴＰＯ：ＩＧＭ  Ｒｅｓｉｎｓ  Ｂ．Ｖ．製、２，４，６−トリメチルベンゾイル−ジフェニルフォスフィンオキサイド、品名Ｏｍｎｉｒａｄ  ＴＰＯ。
【００４６】
３．評価試験
（１）硬度
塗料組成物を厚み１ｍｍのアクリル板の上に滴下してから第一理化株式会社製のバーコーターＮｏ．４を用いて膜状に成形することで、塗膜を形成した。この塗膜を７０℃で１０分間加熱することで乾燥させた。続いて、アイグラフィックス社製バッチ式ＵＶ照射装置を用い、窒素雰囲気下、塗膜に最大ピーク波長３６５ｎｍの紫外線を、出力１２０Ｗ／ｃｍ、積算光量１０００ｍＪ／ｃｍ2の条件で照射した。これにより、塗料組成物から厚み５μｍの被膜を、アクリル板上に作製し、サンプルを得た。
【００４７】
サンプルにおける被膜のひっかき硬度を、ＪＩＳ  Ｋ５６００−５−４に規定される鉛筆法で評価した。評価がＨ以上であれば、被膜が高い硬度を有しているとみなせる。
【００４８】
（２）伸び率
塗料組成物をポリエチレンテレフタレートフィルムの上に滴下してから第一理化株式会社製のバーコーターＮｏ．４を用いて膜状に成形することで、塗膜を形成した。この塗膜を７０℃で１０分間加熱することで乾燥させた。続いて、アイグラフィックス社製バッチ式ＵＶ照射装置を用い、窒素雰囲気下、塗膜に最大ピーク波長３６５ｎｍの紫外線を、出力１２０Ｗ／ｃｍ、積算光量１０００ｍＪ／ｃｍ2の条件で照射した。これにより、塗料組成物から厚み５μｍの被膜を、ポリエチレンテレフタレートフィルム上に作製した。続いて、被膜をポリエチレンテレフタレートフィルムごと切断して、幅１０ｍｍ、長さ１５０ｍｍの寸法の帯状のサンプルを得た。
【００４９】
このサンプルにおける被膜に、その長さ方向に約１００ｍｍの間隔をあけて二つの傷を設け、この二つの傷の間隔（Ｌ0）を測定した。
【００５０】
続いて、サンプルを、長さ方向に約１５７Ｎ（１６ｋｇｆ）の引っ張り荷重をかけながら、長さ方向に１０ｍｍ／分の速度で延伸させた。このようにサンプルを延伸させながら、サンプルにおける被膜を観察し、被膜にスジの発生が認められたら、荷重を解除するとともに延伸を停止した。
【００５１】
続いて、試験後の被膜における傷の間隔（Ｌ）を測定し、この値と、試験前の間隔（Ｌ0）とから、次の式により伸び率を算出した。
【００５２】
伸び率（％）＝｛（Ｌ−Ｌ0）／Ｌ0｝×１００
伸び率が２０％以上である場合、被膜の伸び性が特に良好であるとみなせる。
【００５３】
（３）耐アルカリ性
上記の「（１）硬度」の試験の場合と同じ方法で、サンプルを作製した。
【００５４】
サンプルにおける被膜にカッターナイフでスジ状の傷をつけ、この傷に５％ＮａＯＨ水溶液を一滴滴下してから、２４時間放置した。続いて、被膜を顕微鏡で観察し、その結果、被膜に新たな割れ及び剥離が認められない場合を「優」、被膜に新たな割れと剥離とのうち少なくとも一方が僅かに認められる場合を「良」、被膜に新たな割れと剥離とのうち少なくとも一方が顕著に認められた場合を「不良」と、評価した。
【００５５】
【表１】
2020193294.tif 000002
【００５６】
上記の実施形態及び実施例から明らかなように、本開示の第一の態様に係る塗料組成物は、アダマンタン構造と少なくとも一つの（メタ）アクリロイル基とを有するアクリルモノマー（ａ）と、一分子中に二個以上の（メタ）アクリロイル基を有する、前記アクリルモノマー（ａ）とは異なるアクリルモノマー（ｂ）とを含有する。
【００５７】
第一の態様によると、被膜の硬度と伸び性とを両立しやすく、かつ被膜の耐薬品性を高めやすい塗料組成物が得られる。
【００５８】
本開示の第二の態様に係る塗料組成物は、第一の態様において、アクリルモノマー（ａ）は、一分子中に二個以上の（メタ）アクリロイル基を有する化合物（ａ１）を含有する。
【００５９】
第二の態様によると、アクリルモノマー（ａ１）によって、被膜の硬度が特に向上しやすい。
【００６０】
本開示の第三の態様に係る塗料組成物は、第一又は第二の態様において、アクリルモノマー（ｂ）に対するアクリルモノマー（ａ）の百分比は、５質量％以上２０質量％以下である。
【００６１】
第三の態様によると、被膜の耐薬品性が特に高まりやすく、かつ被膜が脆くなりにくい。
【００６２】
本開示の第四の態様に係る塗料組成物は、第一から第三のいずれか一の態様において、アクリルモノマー（ｂ）は、エチレンオキサイド基を有するアクリルモノマー（ｂ１）を含有する。
【００６３】
第四の態様によると、アクリルモノマー（ｂ１）は、被膜の硬度を高めながら、エチレンオキサイド基によって被膜の伸び性も高めることができる。
【００６４】
本開示の第五の態様に係る塗料組成物は、第四の態様において、アクリルモノマー（ｂ１）は、一分子中に三個以上の（メタ）アクリロイル基を有する化合物（ｂ１１）を含有する。
【００６５】
第五の態様によると、被膜の硬度が特に高まりやすい。
【００６６】
本開示の第六の態様に係る塗料組成物は、第五の態様において、アクリルモノマー（ｂ）は、エチレンオキサイド基を有さないアクリルモノマー（ｂ２）を更に含有する。
【００６７】
第六の態様によると、アクリルモノマー（ｂ１）とアクリルモノマー（ｂ２）とによって、被膜の伸び性と硬度とをバランス良く向上させやすい。
【００６８】
本開示の第七の態様に係る塗料組成物は、第六の態様において、アクリルモノマー（ｂ２）は、一分子中に三個以上の（メタ）アクリロイル基を有する化合物（ｂ２１）を含有する。
【００６９】
第七の態様によると、被膜の硬度が特に高まりやすい。
【００７０】
本開示の第八の態様に係る塗料組成物は、第六又は第七の態様において、アクリルモノマー（ｂ２）に対する前記アクリルモノマー（ｂ１）の質量比の値は、１よりも大きい。
【００７１】
第八の態様によると、被膜の伸び性を特に高めやすい。
【００７２】
本開示の第九の態様に係る塗料組成物は、第一から第八のいずれか一の態様において、光重合開始剤（ｄ）を更に含有する。
【００７３】
第九の態様によると、塗料組成物の光硬化性を高めることができる。
【００７４】
本開示の第十の態様に係る被覆製品は、基材と、基材を覆う、第一から第九のいずれか一の態様に係る塗料組成物から作製された被膜とを備える。
【００７５】
第十の態様によると、被覆製品における被膜の硬度と伸び性とを両立しやすく、かつ被膜の耐薬品性を高めやすい。